FR 2612170 A1 19880916 FR 8703250 A 19870310 2 6 1 2 1 7 0 PROCEDE DE PREPARATION DE POLYCHLOROPHOSPHAZENE EN PRESENCE DE BIS(DICHLOROPHOSPHORYL)IMIDE La présente invention a pour objet un procédé de préparation de polychlorophosphazène. On a décrit (brevet européen publié sous le n 0026685) un procédé de préparation de polychlorophosphazènes linéaires par polycondensation de N(dichlorophosphoryl)trichlorophosphazène suivant le schema: i -(n-I)POC13 0 C1 n C12 - -PC c P - N =PC13C12 P N = n C1 C1 (1) (2) Par comparaison avec le procédé antérieur décrit dans le brevet US 3.370.020 (qui utilise comme matière de départ l'hexachlorocyclotri- phosphazène) le procédé décrit dans le brevet européen précité permet d'obtenir des polymères non réticulés de masse moléculaire élevée, avec contrôle de la masse moléculaire au niveau désiré et mise en oeuvre d'un monomère facilement accessible. Le procédé décrit dans ce brevet européen est généralement mis en oeuvre à une température pouvant être comprise entre 240 et 350 C, pendant une durée pouvant aller de 8 à plusieurs dizaines d'heures selon le niveau de masse moléculaire désiré. L'invention propose un perfectionnement au procédé décrit dans le brevet européen précité. Plus précisément l'invention concerne un procédé de préparation de polychlorophosphazènes linéaires par polycon- densation de N(dichlorophosphoryl)trichlorophosphazène, procédé selon lequel cette réaction de polycondensation est sensiblement accélérée. Ce procédé est caractérisé en ce que tout ou partie de la réaction de polycondensation du N(dichlorophosphoryl)trichlorophosphazène est réalisée en présence de bis(dichlorophosphoryl)imide, de formule: O 0 C12 P - NH - C12 (3) 2 612170 Le bis(dichlorophosphoryl)imide de formule (3) est en lui-même connu et ne constitue pas un objet de l'invention. Il a été décrit par exemple par L. RIESEL, H.H. PATZMANN, H.P. BARTICH dans Z. Anorg. Allg. Chem. t.404, page 219 (1974) et peut être obtenu dans une première étape d'hydrolyse du N(dichlorophosphoryl)trichlorophosphazène de formule (1). L'efficacité de ce produit en tant que catalyseur de polycondensation est, de ce fait, surprenante dans la mesure o cette réaction de polycondensation doit absolument se faire en l'absence d'humidité, celle-ci entraînant une réticulation du polychlorophospha- zene. Or le bis(dichlorophosphoryl)imide de formule (3) catalyse bien la polycondensation du monomère de formule (1) en polychlorophosphazènes essentiellement linéaires, par conséquent sans formation partielle ou totale d'un gel réticulé, insoluble et en général inutilisable, ce qui se produit lorsque le monomère de formule (1) se trouve en contact avec l'humidité, avant ou pendant la polycondensation. La quantité de bis(dichlorophosphoryl)imide de formule (3) - quantité pouvant être introduite dans le réacteur de polycondensation en début ou en cours de polycondensation ou progressivement - est généralement supérieure à 0,05 Z molaire, par rapport au monomère soumis à la polycondensation. La quantité maximum d'imide dépend de divers facteurs, en particulier la valeur de masse moléculaire souhai- tée, la réactivité propre du monomère (1), la température choisie pour la réaction de polycondensation. D'une manière générale, il est préfé- rable de ne pas dépasser 1,5 Z molaire (par rapport au monomère de formule (1), étant admis qu'il appartiendra à l'homme du métier, à l'intérieur des valeurs extrêmes recommandées de choisir la quantité exacte de l'imide permettant d'obtenir, sans réticulation, la masse moléculaire désirée. Le procédé conforme à l'invention tant au niveau de l'introduction du bis(dichlorophosphoryl)imide que de la réaction de polycondensation proprement dite peut être mis en oeuvre en solution, par exemple dans un hydrocarbure aromatique mono ou polycyclique chloré, tel que le trichlorobenzène ou le trichlorodiphényle. S'agissant des conditions opératoires, on pourra suivre les indications générales et recommandées décrites dans le brevet européen 0026685 dont le contenu est incorporé présentement par référence. On pourra notamment suivre les indications de ce document concernant la durée de réaction, la température, la pression, la possibilité de conduire la réaction successivement à des températures différentes et/ou à des pressions différentes. On pourra également se reporter à ce document au sujet du contr6le de la polycondensation et du traitement de purification du polychlorophosphazène obtenu. S'agissant de l'évo- lution de la polycondensation, on sait que la réaction s'accompagne de la libération de POC13: de ce fait la vitesse de départ de POC13 est proportionnelle à la vitesse de croissance des chaines macromoléculai- res. L'intérêt du procédé conforme à l'invention est clairement mis en évidence en mesurant le temps nécessaire pour recueillir 80 Z en poids du POC13 théorique (t80) - 100 Z correspondant à la libération de la totalité de POC13 et à l'obtention du polymère de formule 2 ayant la masse moléculaire désirée - en présence ou en l'absence de bis(dichlo- rophosphoryl)imide, ainsi qu'il apparaîtra à la lecture des exemples suivants, lesquels ne sont cependant donnés qu'à titre d'illustration et ne sauraient en aucun cas limiter l'invention. EXEMPLES 1 A 3 1-/ Synthèse du bis(dichlorophosphoryl)imide Cette préparation est effectuée par action de l'acide formique sur le N(dichlorophosphoryl)trichlorophosphazène en suivant le mode opéra- toire décrit par RIESEL et Coll., op. cit. Le bis(dichlorophosphoryl)imide est ensuite dilué par du trichlo- rodiphényle de manière à obtenir une solution (S) contenant 4,994 g (0,0199 mole)/100 g de solution. 2-/ Polycondensation Dans un réacteur agité, équipé d'un système de recette de POC13 et de pressurisation à l'azote on introduit a g de N(dichlorophospho- ryl)trichlorophosphazène (P2NOC15), b g de trichlorodiphényle et c g de la solution (S) décrite sous 1-/ ce qui donne un rapport molaire catalyseur/monomère de d. L'ensemble est chauffé à g C. On mesure la quantité de POC13 en fonction du temps et note la durée nécessaire en heures pour recueillir 80 % du POCl3 théorique (t80). On arrête l'essai au bout de e fois t80. Après refroidissement, la solution de polychlorophosphazène formé est diluée par ajout de 500 cm3 de benzène. i i i i i i i i;i ii i 091 I U i OZ t Z0'ú i - i - i L'1ú1 i Eú1 I ID i i i0 i _i Oi 6 _ i 9_ i __ i _ _I i ii I I i I i i I I i 091 I Zúi OZi 009' i L6ú'0 t ú59'01 t 9'ZI t I I Z I i I i i i i i i I i i I i I i i I I I i 09Z I Zú i OZ i ú6'I i 91I'0 i 8ú9'Z i 8'ZZ I i I I I I i i I I i tt i __ _i it_ i _____i i i t I I i i i i i i 2; a j i Z P i D t q t B t saIdmCx3l i ' i i i i i i I I I 8.Iamouom ap 'lo o aiamouom aAaCIdoiz n aCte[o ines&îeieza izoddei un DeAB zTos 'apTml(laoqdsoqdoaolqoTDp)sTq suus ios 'sgniDa;Je (ú3 'Z[ l[) st;luaedmoD saldmuaxa stoa; inod anb -su$; (ú la Z 'I) uoTqueAUTlI e samuojuoo saldmaxa swoi sael znod a 'a j ' * UOTIVITZU aiioj snos neaCp rmp 1 suvp zuamazuael as5aA za do.ls un,p uopzua3qo e 26 12170 R E V E N D I C A T IONS 1. Procédé de préparation de polychlorophosphazène linéaire par polycondensation de N(dichlorophosphoryl)trichlorophosphazène, caracté- risé en ce que la réaction de polycondensation est effectuée, en tout ou partie, en présence de bis(dichlorophosphoryl)izide de formule: 0 0 ci2 P - NE - P Cl2 2. Procédé selon la revendication 1, caractérisé en ce que le bis(dichlorophosphoryl)imide est utilisé en quantité supérieure à 0,05 Z molaire par rapport au monomère soumis à la polycondensation. 3. Procédé selon l'une quelconque des revendications 1 ou 2, caractérisé en ce que le bis(dichlorophosphoryl)imide est utilisé en quantité n'excédant pas 1,5 Z molaire par rapport au monomère soumis à la polycondensation. 4. Procédé selon l'une quelconque des revendications i à 3, carac- térisé en ce que le bis(dichlorophosphoryl)imide est introduit dans le milieu de polycondensation avant le commencement de celle-ci ou pendant la polycondensation ou progressivement. 5. Le polychlorophosphazène obtenu par la mise en oeuvre du procédé selon l'une quelconque des revendications 1 à 4.